(57)【要約】【課題】従来の問題を解決したポリウレタンゲル粒子および該粒子を含む化粧料を提供すること。【解決手段】機能性成分および／または意匠性成分を内包しているポリウレタンゲル粒子を含有する化粧料において、該ゲル粒子が、少なくともいずれかが３官能以上である、ポリイソシアネートと、分子内に活性水素基を有する化合物と、分子内に活性水素基を有するポリシロキサンおよび／または該ポリシロキサンとラクトンとの反応生成物と、を共重合してなる三次元架橋したポリウレタンゲル粒子（粒子Ａ）の表面が、ポリウレアコロイド非水溶媒溶液から析出したポリウレアコロイド粒子（粒子Ｂ）により被覆されているポリウレタンゲル粒子（粒子Ｃ）であることを特徴とする化粧料。【選択図】なし【特許請求の範囲】
【請求項１】
機能性成分および／または意匠性成分を内包しているポリウレタンゲル粒子を含有する化粧料において、該ゲル粒子が、少なくともいずれかが３官能以上である、ポリイソシアネートと、分子内に活性水素基を有する化合物と、分子内に活性水素基を有するポリシロキサンおよび／または該ポリシロキサンとラクトンとの反応生成物と、を共重合してなる三次元架橋したポリウレタンゲル粒子（粒子Ａ）の表面が、ポリウレアコロイド非水溶媒溶液から析出したポリウレアコロイド粒子（粒子Ｂ）により被覆されているポリウレタンゲル粒子（粒子Ｃ）であることを特徴とする化粧料。
【請求項２】
機能性成分および／または意匠性成分が、粒子Ａおよび／または粒子Ｂに含まれている請求項１に記載の化粧料。
【請求項３】
機能性成分が、保湿成分、ビタミン成分、抗酸化成分、血行促進成分、紫外線吸収成分、紫外線カット成分、抗菌成分、美白成分および老化防止効能薬剤から選ばれる少なくとも１種であり、意匠性成分が、顔料、染料、天然色素、有機合成色素、パール顔料、合成マイカ、金属粉および金属ペーストから選ばれる少なくとも１種であり、上記各成分の合計割合が、粒子Ｃを構成している樹脂１００質量部あたり０．１〜３００質量部である請求項１に記載の化粧料。
【請求項４】
粒子Ｃ中に占めるポリシロキサンセグメントの割合が、０．０１〜８０質量％である請求項１に記載の化粧料。
【請求項５】
粒子Ｂが、溶媒に対して溶媒和されている部分と非溶媒和部分とから構成されており、非溶媒和部分の粒子径が０．０１〜１．０μｍである請求項１に記載の化粧料。
【請求項６】
粒子Ｂが、油脂変性ポリオールとポリイソシアネートとポリアミンとの反応で得られるポリウレアコロイド粒子であって、非溶媒和部分がウレア結合の水素結合からなっている請求項１に記載の化粧料。
【請求項７】
粒子Ｃの粒子径が、０．５〜１００μｍの範囲である請求項１に記載の化粧料。
【発明の詳細な説明】
【技術分野】
【０００１】
本発明は、機能性成分および／または意匠性成分を内包されているポリウレタンゲル粒子を含む化粧料に関し、さらに詳しくは均一な粒子径であり、かつ機械強度、耐屈曲性、耐熱性、低温特性、耐摩耗性、耐薬品性に優れており、特に化粧料成分として必要とされる柔軟性（ソフトタッチ感）、滑り性、しっとり感、弾性、変形回復性、透過性、光拡散性、適度な光沢性、肌への伸展性、耐媒体性（膨潤しない）、耐油性（膨潤しない）、皮脂吸収性、皮膚への安全性などに優れ、さらには機能性成分などを内包してなるポリウレタンゲル粒子を含有するメイクアップ化粧料やスキンケアー化粧料などの化粧料に関する。
【背景技術】
【０００２】
従来、化粧料に使用される微粒子としては、タルク、カオリン、マイカ、顔料などの微粒子が多く使用されている。さらに有機微粒子としては、ナイロン、結晶セルロース、ウレタン、アクリル、シリコーン、ポリスチレン、ポリエチレン、エチレン・メチルメタクリラート共重合体などの有機微粒子が挙げられる。
【０００３】
上記種々の有機微粒子に関しては、粒形においては真球状や非真球状なもの、多孔質球状微粒子、種々の粒子径、粒度分布、比重、硬度、表面処理（表面性質）など、様々な材料が検討されている。化粧料に使用される代表的な微粒子について述べる。
【０００４】
ナイロン１２微粒子は伸展性に優れ、高硬度のためサラサラ感があり、好評であるとともに、真球状で単一な粒度分布であり、耐溶剤性、耐薬品性、耐圧縮性、非熱流動性などの特性がある。しかしながら、ナイロン１２微粒子は、高コストであり、防腐剤であるパラヒドロキシ安息香酸エステルやパラヒドロキシ安息香酸エチルなどを吸収しやすく、防腐効果をなくすことや、口紅など、高温加工する際に融点の問題から、化粧料成分と融着すると云った問題を引き起こす。
【０００５】
アクリル微粒子は、低コストで伸展性がよくスライド感も良好で、メイクアップ化粧料、制汗剤やローションなどに使用されているが、上記アクリル微粒子は、柔軟性、フィット感、肌への密着性（化粧持ち）に乏しいといった課題もある。
【０００６】
シリコーン微粒子は、高硬度のため伸展性がよく（動摩擦係数が低い）、撥水性、光拡散性や隠蔽性があるのでメイクアップ化粧料に使用される。しかしながら、上記シリコーン微粒子は柔軟性に乏しいことや皮脂の吸収性が悪いことなどが課題としてある。
【０００７】
真球状有機微粒子を含有している化粧料は、皮膚に対する刺激性がなく、人体の安全性に問題がない素材であるとともに、滑らかで柔軟な感触性、皮膚への伸展性（ローリング性）、汗や皮脂の吸収性、通気性を付与させたり、透過性、光拡散性、隠蔽効果、光沢性などの光学特性を活かして、皺やしみを隠した自然な肌を演出したナチュラルカバー効果を発揮させたり、テカリ防止、色むら隠し、化粧持ち、小皺や毛穴を隠す機能などを目的に利用される。
【０００８】
さらに上記微粒子は、化粧料としての機能の他に化粧料配合において、例えば、化粧料に使用される揮発性シリコーンオイル、精製水、油剤、防腐剤などとの相溶性が良好で、かつ揮発性シリコーンオイル、油剤、防腐剤の吸収性が少なく長期安定性が求められる。
【０００９】
また、パウダーファンデーションなどは各製造方式（乾式法、湿式法）での成型性が重要であり、口紅では高温で加工するため、上記微粒子は耐熱性（加工温度で軟化しないこと）や極性が少なく粘着しないことなどの化粧料の加工適性が求められる。
【００１０】
かかる問題を解決する方法として、化粧料に球状ポリウレタン粒子を配合する手法が提案されている（特許文献１）。この化粧料は、伸展性、感触性などには問題ないが、化粧料の特性である光拡散性や隠蔽性が乏しく、光学特性としては満足するものではない。
【００１１】
また、化粧料にアクリル共重合体微粒子を配合する手法が提案されている（特許文献２）。該アクリル共重合体微粒子を含有させた化粧料は、伸展性などは良好であるものの、微粒子自体が高硬度（ガラス転移温度が高い）であり、人肌とは遠い感触となる。これらの従来の方法では、現在主流と言われる人肌に近い柔軟性が求められるとともに、自然に近いナチュラルカバー効果が得られないと云う問題が解決されない。
【特許文献１】特開平５−２６２６２２号公報
【特許文献２】特開２００１−１５１６２６公報
【発明の開示】
【発明が解決しようとする課題】
【００１２】
上記有機微粒子は化粧料において各素材独自の優れた特徴があるものの、幾つかの問題があり、前記した全ての機能を満足するものでない。そのうえ、従来よりも高機能である有機微粒子素材および化粧料が要望されている。従って本発明の目的は、従来の上記の欠点を解決した有機微粒子を含む化粧料を提供することである。
【課題を解決するための手段】
【００１３】
上記目的は以下の本発明によって達成される。すなわち、本発明は、機能性成分および／または意匠性成分（以下両者を「機能性成分など」と云う場合がある）を内包しているポリウレタンゲル粒子を含有する化粧料において、該ゲル粒子が、少なくともいずれかが３官能以上である、ポリイソシアネートと、分子内に活性水素基を有する化合物（以下単に「ポリオール」と云う場合がある）と、分子内に活性水素基を有するポリシロキサンおよび／または該ポリシロキサンとラクトンとの反応生成物（以下これらを纏めて単に「反応性ポリシロキサン」という場合がある）と、を共重合してなる三次元架橋したポリウレタンゲル粒子（以下単に「粒子Ａ」と云う場合がある）の表面が、ポリウレアコロイド非水溶媒溶液から析出したポリウレアコロイド粒子（以下単に「粒子Ｂ」と云う場合がある）により被覆されているポリウレタンゲル粒子（以下単に「粒子Ｃ」と云う場合がある）であることを特徴とする化粧料を提供する。上記機能性成分などは、粒子Ａおよび／または粒子Ｂに含まれている。
【００１４】
上記機能性成分としては、保湿成分、ビタミン成分、抗酸化成分、血行促進成分、紫外線吸収成分、紫外線カット成分、抗菌成分、美白成分および老化防止効能薬剤から選ばれる少なくとも１種であり、意匠性成分としては、顔料、染料、天然色素、有機合成色素、パール顔料、合成マイカ、金属粉および金属ペーストから選ばれる少なくとも１種であり、上記各成分の合計割合が、粒子Ｃを構成している樹脂１００質量部あたり０．１〜３００質量部であることが好ましい。
【００１５】
また、上記粒子Ｃ中に占めるポリシロキサンセグメントの割合が、０．０１〜８０質量％であること；上記粒子Ｂが、溶媒に対して溶媒和されている部分と非溶媒和部分とから構成されており、非溶媒和部分の粒子径が０．０１〜１．０μｍであること；粒子Ｂが、油脂変性ポリオールとポリイソシアネートとポリアミンとの反応で得られるポリウレアコロイド粒子であって、非溶媒和部分がウレア結合の水素結合からなっていること；粒子Ｃの粒子径が、０．５〜１００μｍの範囲であることが好ましい。
【発明の効果】
【００１６】
本発明者らは、前記課題を解決すべく鋭意検討を重ねた結果、上記粒子Ｃが、機械強度、耐屈曲性、耐熱性、低温特性、耐摩耗性、耐薬品性などに優れており、化粧料成分として必要とされるナチュラルカバー効果のある適度な透明性、適度な光拡散性、適度な隠蔽性、適度な光沢性であり、テカリ防止、色むら隠し、小皺、毛穴隠し効果および感触（柔軟性（ソフトタッチ感）、滑り性、しっとり感）に優れており、弾性、変形回復性、肌への伸展性、吸油性、皮脂吸収性、皮膚への安全性などに優れ、特に柔軟性（ソフト性）、変形回復力および皮脂（オレイン酸）の吸収性能が高く、かつ粒度分布が狭いことから、これらの粒子に機能性成分などを含有させることで、前記従来技術の課題が解決されることを見いだした。
【発明を実施するための最良の形態】
【００１７】
次に発明を実施するための最良の形態を挙げて本発明をさらに詳しく説明する。本発明で用いる粒子Ｃは、ポリイソシアネートとポリオールと反応性ポリシロキサン（これらの内の少なくとも１種には、機能性成分などを内包させてある、以下同じ）とを、ポリウレアコロイド溶液の存在下に不活性溶媒中で乳化分散後、重合させることによって得られる。このようにして得られる粒子Ｃは、その表面が、ポリウレアコロイド溶液から析出した粒子Ｂによって被覆されている。機能性成分などは粒子Ａに代えて、または加えて粒子Ｂ中に包含させることもできる。
【００１８】
本発明で用いる粒子Ｃは上記方法によって得られるが、好ましい方法は、不活性溶媒中で撹拌機や乳化機付きのジャケット式合成釜に、ポリイソシアネートとポリオールと反応性ポリシロキサンとを仕込み、ポリウレアコロイド溶液により乳化分散し、これらの合成原料を反応させて粒子Ａを合成した後、粒子Ａの表面をポリウレアコロイド溶液から析出した粒子Ｂで均一に被覆させる方法である。
【００１９】
合成温度は特に限定されないが、好ましい温度は４０℃〜１４０℃である。また、合成時に使用するポリウレアコロイド溶液は、その固形分としての使用量で、粒子Ａの原料換算で１００質量部あたり０．０１質量部以上を使用することができ、好ましくは０．１〜２０質量部である。使用量が０．０１質量部未満では粒子の乳化が不十分で、合成過程で粒子の大きい凝集塊が発生し、目的とする微細な粒子Ｃの分散体が得難い。一方、使用量が２０質量部を越えると、粒子Ａの乳化性には問題はなく、粒子Ｃは製造することができるが、乳化剤としての作用として過剰な量であり、特に利点はない。
【００２０】
ポリイソシアネートとポリオールと反応性ポリシロキサンとの不活性溶媒中における濃度は、低い程小さい粒径の粒子Ａまたは粒子Ｃが得られ易いが、生産性から好ましい濃度は２０〜７０質量％である。
【００２１】
粒子Ａについて以下に説明する。粒子Ａの原料であるポリイソシアネートとポリオールと反応性ポリシロキサンとのいずれかには、機能性成分などが加えられている。ここで機能性成分は、少しずつ徐放されて、目的とする機能を発揮する成分であり、意匠性成分は、意匠性の高い色相や光拡散による特異的な反射光を利用して美しい化粧肌を作り上げる成分である。上記機能性成分などの含有量は、粒子Ｃを構成している樹脂１００質量部あたり０．１〜３００質量部であることが好ましい。
【００２２】
本発明で使用する反応性ポリシロキサンとしては、例えば、以下のような化合物を用いることが好ましい（この中には活性水素基を利用して変性されたエポキシ変性ポリシロキサンも含んでいるが、イソシアネート基と反応してポリウレタン樹脂中に含有されることとなるので含めている）。反応性ポリシロキサン中の活性水素基とは、例えば、水酸基（−ＯＨ）、カルボキシル基（−ＣＯＯＨ）、アミノ基（−ＮＲＨ、−ＮＨ2など）およびチオール基（−ＳＨ）などであり、これらの中では水酸基およびアミノ基が好ましく使用される。
【００２３】
（１）アミノ変性ポリシロキサン
2008260722.tif 000002
【００２４】
2008260722.tif 000003
【００２５】
2008260722.tif 000004
【００２６】
2008260722.tif 000005
【００２７】
（２）エポキシ変性ポリシロキサン
2008260722.tif 000006
【００２８】
2008260722.tif 000007
【００２９】
2008260722.tif 000008
【００３０】
（３）アルコール変性ポリシロキサン
2008260722.tif 000009
【００３１】
2008260722.tif 000010
【００３２】
2008260722.tif 000011
【００３３】
2008260722.tif 000012
【００３４】
2008260722.tif 000013
【００３５】
2008260722.tif 000014
【００３６】
2008260722.tif 000015
【００３７】
2008260722.tif 000016
【００３８】
（４）メルカプト変性ポリシロキサン
2008260722.tif 000017
【００３９】
2008260722.tif 000018
【００４０】
以上列記した反応性ポリシロキサンは本発明において使用する好ましい化合物であるが、本発明はこれらの例示の化合物に限定されるものではない。従って上述の例示の化合物のみならず、その他現在市販されており、市場から容易に入手し得る化合物はいずれも本発明において好ましく使用することができる。本発明において特に好ましい化合物は２個以上の水酸基またはアミノ基を有する反応性ポリシロキサンである。
【００４１】
これらの他にも活性水素を有するポリシロキサンをラクトンで変性したポリラクトン（ポリエステル）−ポリシロキサンおよびエチレンオキサイドやプロピレンオキサイドで変性したポリエチレンオキサイド−ポリシロキサンやポリプロピレンオキサイド−ポリシロキサンなども好ましく使用される。特に好ましくはポリシロキサンをラクトンで変性した化合物であり、さらに好ましくは分子内に２個以上の活性水素基を有するポリシロキサンをラクトンで変性したポリラクトン−ポリシロキサンである。
【００４２】
ここで使用する好ましいラクトンは、β−プロピオラクトン、γ−ブチロラクトン、δ−バレロラクトン、ε−カプロラクトン、７−ヘプタノリド、８−オクタノリド、γ−バレロラクトン、γ−カプロラクトンおよびδ−カプロラクトンなどである。
【００４３】
また、本発明において前記ポリラクトン−ポリシロキサン、すなわち、分子内に少なくとも１個以上の活性水素基を有するポリシロキサンをラクトンで変性したポリラクトン−ポリシロキサンは、分子中に１個または２個以上の活性水素基、例えば、アミノ基、水酸基、カルボキシル基などを有するシロキサンの活性水素原子団がラクトンを開環重合させた後、減圧処理することによって得られる。
【００４４】
粒子Ａの合成に使用される活性水素基を有する化合物としてのポリオールとしては、好ましくはポリウレタンの製造に従来から使用されている短鎖ジオール、多価アルコールおよび高分子ポリオールなどの従来公知のものが、また、活性水素基を有する化合物としてのポリアミンとしてはポリウレタンの製造に従来から使用されている短鎖ジアミン、高分子ポリアミンなどが使用できるが、これらは特に限定されない。以下に使用するそれぞれの化合物について説明する。
【００４５】
前記短鎖ジオールとしては、例えば、エチレングリコール、１，２−プロピレングリコール、１，３−プロピレングリコール、１，２−ブチレングリコール、１，３−ブチレングリコール、１，４−ブチレングリコール、１，６−ヘキサメチレングリコールおよびネオペンチルグリコールなどの脂肪族グリコールおよびそのアルキレンオキシド低モル付加物（数平均分子量５００未満）が挙げられる。
【００４６】
また、１，４−ビスヒドロキシメチルシクロヘキサンおよび２−メチル−１，１−シクロヘキサンジメタノールなどの脂環式系グリコールおよびそのアルキレンオキシド低モル付加物（数平均分子量５００未満）、キシリレングリコールなどの芳香族グリコールおよびそのアルキレンオキシド低モル付加物（数平均分子量５００未満）、ビスフェノールＡ、チオビスフェノールおよびスルホンビスフェノールなどのビスフェノールおよびそのアルキレンオキシド低モル付加物（数平均分子量５００未満）、およびＣ１〜Ｃ１８のアルキルジエタノールアミンなどのアルキルジアルカノールアミンなどの化合物が挙げられる。
【００４７】
また、多価アルコールとしては、例えば、グリセリン、トリメチロールエタン、トリメチロールプロパン、ペンタエリトリトール、トリス−（２−ヒドロキシエチル）イソシアヌレート、１，１，１−トリメチロールエタンおよび１，１，１−トリメチロールプロパンなどが挙げられる。これらは単独或いは２種類以上を組み合わせて使用することができる。
【００４８】
前記高分子ポリオールとしては、例えば、以下のものが例示される。
（１）ポリエーテルポリオール、例えば、アルキレンオキシド（エチレンオキシド、プロピレンオキシド、ブチレンオキシドなど）および／または複素環式エーテル（テトラヒドロフランなど）を重合または共重合して得られるものが例示され、具体的にはポリエチレングリコール、ポリプロピレングリコール、ポリエチレングリコール−ポリテトラメチレングリコール（ブロックまたはランダム）、ポリテトラメチレンエーテルグリコールおよびポリヘキサメチレングリコールなどのジオールおよび／または３官能以上ポリエーテルポリオールなどが挙げられる。
【００４９】
（２）ポリエステルポリオール、例えば、脂肪族系ジカルボン酸（例えば、コハク酸、アジピン酸、セバシン酸、グルタル酸およびアゼライン酸など）および／または芳香族系ジカルボン酸（例えば、イソフタル酸およびテレフタル酸など）と低分子量グリコール（例えば、エチレングリコール、１，２−プロピレングリコール、１，３−プロピレングリコール、１，４−ブチレングリコール、１，６−ヘキサメチレングリコール、ネオペンチルグリコールおよび１，４−ビスヒドロキシメチルシクロヘキサンなど）とを縮重合したものが例示され、具体的にはポリエチレンアジペートジオール、ポリブチレンアジペートジオール、ポリヘキサメチレンアジペートジオール、ポリネオペンチルアジペートジオール、ポリエチレン／ブチレンアジペートジオール、ポリネオペンチル／ヘキシルアジペートジオール、ポリ−３−メチルペンタンアジペートジオールおよびポリブチレンイソフタレートジオールなどのジオールおよび／または３官能以上のポリエステルポリオールなどが挙げられる。
【００５０】
（３）ポリラクトンポリオール、例えば、ポリカプロラクトンジオールまたはポリカプロラクトントリオールおよびポリ−３−メチルバレロラクトンジオールなどのジオールおよび／または３官能以上のポリラクトンポリオールなどが挙げられる。
（４）ポリカーボネートジオール、例えば、ポリヘキサメチレンカーボネートジオールなどのジオールおよび／または３官能以上のポリカーボネートポリオールなどが挙げられる。
（５）ポリオレフィンポリオール、例えば、ポリブタジエングリコールおよびポリイソプレングリコール、または、その水素化物などのジオールおよび／または３官能以上のポリオレフィンポリオールなどが挙げられる。
【００５１】
（６）水素添加ダイマーポリオール、ヒマシポリオールなどのジオールおよび／または３官能以上のダイマーポリオールなどが挙げられる。
（７）ポリメタクリレートジオール、例えば、α，ω−ポリメチルメタクリレートジオールおよびα，ω−ポリブチルメタクリレートジオールなどのジオールおよび３官能以上のポリメタクリレートポリオールなどが挙げられる。
【００５２】
これらのポリオールの分子量は特に限定されないが、ポリイソシアネートと反応するものは全て使用可能であり、通常、数平均分子量は５００〜２，０００程度が好ましい。また、これらのポリオールは単独或いは２種類以上を組み合わせて使用することができる。ポリオールとしては、活性水素基が２個以上のポリオールが好ましく、特に好ましいのは３個以上の活性水素基を有するポリオールである。
【００５３】
前記粒子Ａまたは粒子Ｂの合成に使用するポリイソシアネートとしては、従来公知のポリウレタンの製造に使用されているものがいずれも使用でき特に限定されない。ポリイソシアネートとして好ましいものは、例えば、トルエン−２，４−ジイソシアネート、４−メトキシ−１，３−フェニレンジイソシアネート、４−イソプロピル−１，３−フェニレンジイソシアネート、４−クロル−１，３−フェニレンジイソシアネート、４−ブトキシ−１，３−フェニレンジイソシアネート、２，４−ジイソシアネートジフェニルエーテル、４，４’−メチレンビス（フェニレンイソシアネート）（ＭＤＩ）、ジュリレンジイソシアネート、トリレンジイソシアネート、キシリレンジイソシアネート（ＸＤＩ）、１，５−ナフタレンジイソシアネート、ベンジジンジイソシアネート、ｏ−ニトロベンジジンジイソシアネートおよび４，４’−ジイソシアネートジベンジルなどの芳香族ジイソシアネートが挙げられる。
【００５４】
また、メチレンジイソシアネート、１，４−テトラメチレンジイソシアネート、１，６−ヘキサメチレンジイソシアネートおよび１，１０−デカメチレンジイソシアネートなどの脂肪族ジイソシアネート、１，４−シクロヘキシレンジイソシアネート、４，４’−メチレンビス（シクロヘキシルイソシアネート）、１，５−テトラヒドロナフタレンジイソシアネート、イソホロンジイソシアネート、水添ＭＤＩおよび水添ＸＤＩなどの脂環式ジイソシアネートなど、或いはこれらのジイソシアネートと低分子量のポリオールやポリアミンを末端がイソシアネートとなるように反応させて得られるポリウレタンプレポリマーなども当然使用することができる。
【００５５】
また、これらの化合物をイソシアヌレート体、ビューレット体、アダクト体、ポリメリック体とした多官能のイソシアネート基を有するもので従来から使用されている公知のものが使用でき特に限定されない。例えば、２，４−トルイレンジイソシアネートの二量体、トリフェニルメタントリイソシアネート、トリス−（ｐ−イソシアネートフェニル）チオフォスファイト、多官能芳香族イソシアネート、多官能芳香族脂肪族イソシアネート、多官能脂肪族イソシアネート、脂肪酸変性多官能脂肪族イソシアネート、ブロック化多官能脂肪族イソシアネートなどのブロック型ポリイソシアネート、ポリイソシアネートプレポリマーなどが挙げられる。
【００５６】
これらのうち、芳香族系或いは脂肪族系のどちらでも使用可能であり、好ましくは芳香族系ではジフェニルメタンジイソシアネートおよびトリレンジイソシアネート、脂肪族系ではヘキサメチレンジイソシアネートおよびイソホロンジイソシアネートなどの変性体であり、分子中にイソシアネート基を３個以上含むものが好ましく、前記ポリイソシアネートの多量体や他の化合物との付加体、さらには低分子量のポリオールやポリアミンとを末端イソシアネートになるように反応させたウレタンプレポリマーなども好ましく使用される。それらを下記に構造式を挙げて例示するが、これらに限定されるものではない。
【００５７】
2008260722.tif 000019
【００５８】
2008260722.tif 000020
【００５９】
2008260722.tif 000021
【００６０】
2008260722.tif 000022
【００６１】
2008260722.tif 000023
【００６２】
2008260722.tif 000024
【００６３】
2008260722.tif 000025
【００６４】
本発明で用いる機能性成分としては、保湿成分、ビタミン成分、抗酸化成分、血行促進成分、紫外線吸収成分、紫外線カット成分、抗菌成分、美白成分、芳香成分、消臭成分、老化防止などに効能がある薬剤が挙げられる。例えば、保湿成分としては、グリセリン、スクワラン、１，３−ブタンジオール（トウモロコシ由来も含む）、ソルビトール、コラーゲン、アミノ酸、尿素、セリン、ゼラチン、植物エキス、マリンミネラル、ヒアロン酸、ヒアルロン酸、キトサン、アルロン酸、単糖類、多糖類（トレハロース）、ロイヤルゼリー、天然セラミドなどが挙げられる。
【００６５】
ビタミン成分としては、抗酸化作用、美白効果および老化を防ぐ機能がある、例えば、ビタミンＡ、Ｂ、Ｃ、Ｄ、Ｅ、Ｋおよびその誘導体、ポリフェノールなどが挙げられる。血行促進成分としては、ビタミンＥ、植物抽出エキス、酵母エキス、ロイヤルゼリーなどが挙げられる。抗酸化成分としては、ビタミンＣやビタミンＥおよびその誘導体、アルブチン、甘草エキス、植物抽出エキス、カロチン、白金ナノコロイドなどが挙げられる。
【００６６】
美白成分としては、メラニン生成を抑える美白成分であり、ビタミンＣやその誘導体、アルブチン、エラグ酸、コウジ酸、甘草エキス、植物抽出エキスなどが挙げられる。紫外線吸収成分または紫外線カット成分としては、メトキシケイヒ酸オクチル、オキシベンゾン、サリチル酸オクチルおよびホモサレートなどの紫外線吸収剤や、酸化亜鉛、酸化チタン、アルミナ、酸化ジルコニウムなどの紫外線カット成分などが挙げられる。
【００６７】
抗菌成分としては、パラベンなどを使用するが、肌の弱い人やアレルギー体質の人には向いていない。天然エキスやカテキンなどが良いとされる。老化防止効能薬剤としては、大豆由来のサポニンとイソフラボン、天然ビタミンＥ、コエンザイムＱ１０などが挙げられる。芳香成分や消臭成分は、肌のトラブルの原因となり得るので、無臭タイプが推奨されるが、必要に応じて、例えばレモン油、ラベンダー油、ローズ油などの公知の芳香剤や、カテキンなどの公知の消臭剤も極微量添加可能である。
【００６８】
本発明に使用される意匠性成分としては、顔料、蛍光顔料、染料、天然色素、有機合成色素、パール顔料、合成マイカ、金属素材などが挙げられる。体質顔料としては、マイカ、タルク、カオリン、セリライト、炭酸マグネシウム、炭酸カルシウム、無水珪酸、酸化アルミニウム、硫酸バリウムなど、天然色素としては、カロチノイド系、フラボノイド系、フラビン系など、有機合成色素としては、法定色素Ｉ、II、IIIグループおよびＦＤＡ承認色素など、無機顔料としては、酸化鉄、カーボンブラック、群青、紺青、酸化クロム、水酸化クロムなど、白色顔料としては、酸化チタン、酸化亜鉛などが挙げられる。
【００６９】
また、有機染料、顔料としては、アゾ系色素、ニトロ系色素、ニトロソ色素、キサンテン系色素、キノリン系色素、アントラキノン系色素、インジゴ系色素、トリフェニル系色素などのタール色素が挙げられる。
【００７０】
パール顔料は、光を反射する微細な板状の物質からなり、化粧料の外観および塗布した際の皮膚表面にパールのような光沢感を出す顔料である。該パール顔料は、小さな板状の雲母を光反射する酸化チタン膜で覆った合成マイカと、ニシンや太刀魚の鱗から板状結晶を採取するものがある。特に、ホワイトパールを主剤とし、色材と混合して使用したり、シルバー調や様々な干渉色として使用している。金属素材としては、各種金属粉、金属ペーストのように光沢のある擬似加工品などが使用される。
【００７１】
本発明に使用されるポリイソシアネート、ポリオールおよび反応性ポリシロキサンなどの種類、使用量および使用比率は、得られる粒子Ｃの使用目的によって決定されるが、ポリイソシアネート、ポリオールおよび反応性ポリシロキサンのうちの少なくとも１種が３官能以上であることが必要である。例えば、ポリイソシアネートが２官能である場合には、ポリオールおよび／または反応性ポリシロキサンが３官能以上であり、また、ポリオールおよび／または反応性ポリシロキサンが２官能である場合には、３官能以上のポリイソシアネートが必要である。勿論、全ての成分が３官能以上であってもよい。また、ＮＣＯ／ＯＨ比は、使用する化合物と生成物に要求される性能によって決定されるが、好ましくは０．５〜１．２の範囲である。
【００７２】
上記全化合物の反応に使用し、生成する粒子の分散体の連続相を形成する不活性溶媒は、生成する粒子に対して実質的に非溶媒であり、かつ活性水素基を有さないものである。その例として、ペンタン、ヘキサン、ヘプタン、オクタン、デカン、石油エーテル、石油ベンジン、リグロイン、石油スピリット、シクロヘキサン、メチルシクロヘキサン、トルエン、キシレン、脂環族炭化水素の構造を有するエチルシクロヘキサン、ジメチルシクロヘキサンなどの炭化水素、ジメチルポリシロキサンなどの単独または混合物が挙げられ、これらの不活性溶媒は、該不活性溶媒と合成された粒子Ｃの分離工程や生産性の点からは１５０℃以下の沸点を有するものが好ましい。粒子Ｃの合成に際しては公知の触媒を使用すれば、反応温度は低温でもよいが、作業面から４０℃以上の反応温度が好ましい。
【００７３】
上記粒子Ａの合成時に乳化剤として使用するポリウレアコロイド溶液中の粒子Ｂは、溶媒に対して溶媒和されている部分と非溶媒和部分とから構成されており、非溶媒和部分の粒子径が好ましくは０．０１〜１．０μｍの粒子であり、かかるポリウレアコロイド溶液は、例えば、非水溶媒中で、油脂変性ポリオールとポリイソシアネート（またはこれらの化合物からなる末端ＮＣＯプレポリマー）とポリアミンとの反応で得られる。
【００７４】
この反応では、反応が進むにつれて、ウレア結合同士の水素結合により、溶媒中に不溶解のウレアドメインが形成され、同時に油脂変性ポリオール鎖が溶媒中で溶媒和されることにより、非溶解性のウレアドメインの凝集などによる粒子Ｂの巨大化が防止され、安定なポリウレアコロイド溶液が容易に得られる。
【００７５】
さらに、使用する油脂変性ポリオールが、非水溶媒中での結晶性が少なく、反応が進むにつれて生じる高分子化の過程でも、溶媒中で油脂変性ポリオールを主体とするポリマー鎖がある程度自由に動き得るために、非溶解性結晶部分と溶解性非結晶部分の分離が容易に行われ、ウレア結合同士の水素結合による非溶解性結晶部分を粒子の中心とするウレアドメインを形成し、その周囲に溶媒和されたポリマー鎖が規則正しく外向きに配向される。これは従来のミセル下に重合することにより得られる公知のコロイド溶液の製造方法における界面活性剤とは根本的に異なる作用である。
【００７６】
上記ポリウレアコロイド溶液の製造方法をさらに具体的に説明する。先ず、最初に油脂変性ポリオールとポリイソシアネートとを非水溶媒中または無溶媒で反応させ、ＮＣＯ基を有するプレポリマーを合成する。次にこのプレポリマーを撹拌機付きのジャケット式合成釜に仕込み、濃度が５〜７０質量％になるように非水系溶媒を添加して濃度を調整する。この溶液を撹拌しながら、予め１〜２０質量％の濃度に調整したポリアミンの溶液を徐々に添加し反応を行い、ポリウレア化反応においてポリウレアコロイド溶液を製造する。
【００７７】
ポリアミンの添加方法は、上記の方法の他にポリアミン溶液に前記プレポリマーまたはその溶液を添加する方法でもよい。ポリマー合成のための温度は特に限定されないが、好ましい温度は２０〜１４０℃である。ポリマー合成のための反応濃度、温度、撹拌機の形態、撹拌力、ポリアミン溶液およびプレポリマーまたはその溶液の添加速度などは特に限定されないが、ポリアミンとプレポリマーのイソシアネート基との反応は速いので、急激な反応が行われないように、反応を制御することが好ましい。
【００７８】
ポリウレアコロイド溶液の製造に使用する油脂変性ポリオールは、官能基が２個以下のポリオールであって、好ましい分子量は７００〜３，０００であるが、これに限定されない。油脂変性ポリオールの具体例としては、例えば、各種の油脂を低級アルコールやグリコールを用いてアルコリシス化する方法、油脂を部分鹸化する方法、水酸基含有脂肪酸をグリコールによりエステル化する方法などによって、油脂に約２個以下の水酸基を含有させたものが好ましく、上記の水酸基含有脂肪酸としては、例えば、リシノレイン酸、１２−ヒドロキシステアリン酸、ヒマシ油脂肪酸、水添ヒマシ油脂肪酸などが挙げられる。
【００７９】
油脂変性ポリオールとポリイソシアネートとの反応は、１＜ＮＣＯ／ＯＨ≦２の条件で行い、溶媒和されるプレポリマー鎖の分子量をコントロールする。このように合成されるプレポリマーの分子量は、特に限定されないが、好ましい範囲は約５００〜１５，０００である。粒子Ｂの合成に使用されるポリイソシアネートとしては、公知のポリイソシアネートの全てが挙げられる。特に好ましいものはヘキサメチレンジイソシアネート、水添加ＴＤＩ、水添加ＭＤＩ、イソホロンジイソシアネート、水添ＸＤＩなどの脂肪族または脂環族系ジイソシアネートである。
【００８０】
ポリウレアコロイド溶液の製造に使用する非水系溶媒としては、使用原料である油脂変性ポリオール、ジイソシアネートおよびポリアミンを溶解するもので、活性水素基を有さない全ての非水系溶媒を使用することができる。特に好ましいものはペンタン、ヘキサン、ヘプタン、オクタン、デカン、石油エーテル、石油ベンジン、リグロイン、石油スピリット、シクロヘキサン、メチルシクロヘキサン、トルエン、キシレン、脂環族炭化水素の構造を有するエチルシクロヘキサン、ジメチルシクロヘキサンなどの炭化水素、ジメチルポリシロキサンなどの単独または混合物が挙げられる。なお、本発明において「溶解」とは常温および高温下での溶解の両方を包含する。
【００８１】
ポリウレアコロイド溶液の製造に使用するポリアミンとして、例えば、短鎖ジアミン、脂肪族系ポリアミン、脂環式ポリアミン、芳香族系ポリアミンおよびヒドラジンなどが挙げられる。短鎖ジアミンおよび脂肪族系ポリアミンとしては、例えば、エチレンジアミン、ジアミノプロパン、ジアミノブタン、トリメチレンジアミン、トリメチルヘキサメチレンジアミン、ヘキサメチレンジアミン、オクタメチレンジアミン、ポリオキシプロピレンジアミンおよびポリオキシプロピレントリアミンなどの脂肪族ポリアミン、フェニレンジアミン、３，３’−ジクロロ−４，４’−ジアミノジフェニルメタン、４，４’−メチレンビス（フェニルアミン）、４，４’−ジアミノジフェニルエーテルおよび４，４’−ジアミノジフェニルスルホンなどの芳香族ポリアミンが挙げられる。
【００８２】
また、シクロペンタンジアミン、シクロヘキシルジアミン、４，４−ジアミノジシクロヘキシルメタン、１，４−ジアミノシクロヘキサン、ビス−アミノプロピルピペラジン、チオ尿素、メチルイミノビスプロピルアミン、ノルボルナンジアミンおよびイソホロンジアミンなどの脂環式ジアミン化合物などが挙げられる。また、ヒドラジンとしては、ヒドラジン、カルボヒドラジド、アジピン酸ジヒドラジド、セバシン酸ジヒドラジドおよびフタル酸ジヒドラジドなどが挙げられる。これらは単独で或いは２種類以上を組み合わせて使用することができる。
【００８３】
ポリウレアコロイド溶液の製造に使用する油脂変性ポリオール、ポリイソシアネート、ポリアミン、得られるプレポリマーの種類、使用量および使用比率は、使用する溶媒中での粒子Ｂの大きさおよび安定性などを制御する目的で決定される。すなわち、本発明で用いるポリウレアコロイド溶液中の粒子Ｂは、溶媒中で溶媒和されない結晶部分のウレアドメインと、そのウレアドメインから伸びて溶媒中で溶媒和されたポリマー鎖により形成されている。
【００８４】
ポリウレアコロイド溶液中の粒子Ｂのウレアドメインの大きさおよび溶媒和されたポリマー鎖の大きさと形態がポリウレアコロイド溶液の性質を左右する。このように、ウレアドメインと溶媒和されたポリマー鎖とで形成された粒子Ｂは、溶媒中で安定なポリウレアコロイド溶液であり、その溶液中の粒子Ｂのウレアドメインの粒径は、通常０．０１〜１．０μｍであり、溶媒和されているポリマー鎖の１個の分子量は約５００〜１５，０００であり、両者の質量比はウレアドメイン（ウレア結合またはポリアミン）／ポリマー鎖が０．５〜３０の範囲が好ましい。
【００８５】
ウレア結合の割合が上記範囲未満であると、得られる粒子Ｂ中の非溶媒和性ウレアドメインが形成されにくく、粒子Ｂが非水溶媒に溶解し易くなり、良好なポリウレアコロイド溶液が生成されない。一方、ウレア結合の割合が上記範囲を越えると、非溶媒和性ウレアドメインが大きくなり、得られるポリウレアコロイド溶液の安定性が低下し、粒子Ｂの凝集が生じ易くなる。
【００８６】
本発明で使用する粒子Ｂの溶媒中における形態は、図１に示すようなものと想像される。この粒子Ｂの粒径の制御については、溶媒和したポリマー部分とウレアドメインを含んだ粒子全体の大きさと、溶媒和したポリマー部分とウレアドメインのそれぞれの大きさについて、両者ともに制御が可能である。なお、先に記載の粒子Ｂの粒径は、ウレアドメイン部分を表現している。
【００８７】
安定に制御されたポリウレアコロイド溶液を製造するためには、図１のように、溶媒和したポリマー部分とウレアドメイン部分が明瞭に相分離しているのが望ましく、そのためには溶媒和されるポリマー鎖と結晶部分のウレアドメインとが混在しないように製造することが必要である。このためには、合成過程で溶媒和したポリマー部分とウレアドメイン部分が分離しやすい合成条件が要求される。
【００８８】
ポリウレアコロイド溶液の合成は、ＮＣＯ基を有するプレポリマーの溶液およびポリアミンの溶液の両方の濃度が低く、一方の溶液に他方の溶液を添加する添加速度が遅いほど良好な結果が得られ、撹拌はプロペラミキサー撹拌で充分である。また、原料溶液の濃度が高い場合や溶液の添加速度が速い場合には、ホモジナイザーなどの使用による高剪断力の混合を行いながら合成することが好ましい。反応温度は使用する溶媒の種類と、その溶媒に対するウレアドメインの溶解度により決まるが、好ましい温度は合成を制御し易い２０〜１２０℃であるが、この温度範囲に特に限定されない。ウレアドメインの形成は合成過程で形成する方法、或いは高温で合成したものを冷却過程で形成する方法でもよい。
【００８９】
ポリウレアコロイド溶液中の粒子Ｂの重要な因子は、その表面基の種類および濃度であり、さらには不活性溶媒中における分散性と分散粒径である。すなわち、ポリウレアコロイド溶液の乳化剤としての作用は、Ｗ／Ｏ、Ｏ／Ｏ型の乳化剤であり、ポリイソシアネート、ポリオールおよび反応性ポリシロキサンの親水性、疎水性の強さと不活性溶媒との相関性で作用する。これらの条件を加味して検討を加えた結果として、ポリイソシアネート、ポリオールおよび反応性ポリシロキサンに対するポリウレアコロイド溶液の添加量の調整で、粒子Ｃの粒径をコントロールすることが可能であり、前記の範囲で添加量が多い程粒径は小さくなり、少ない程粒径が大きくなる。
【００９０】
以上の如き原材料から得られた粒子Ｃの分散溶液から、常圧または減圧下で不活性溶媒を分離することによって、本発明で使用する粒子Ｃが得られる。粒子化に用いる装置としてスプレイドライヤー、濾過装置付き真空乾燥機、撹拌装置付真空乾燥機、棚式乾燥機など公知のものがいずれも使用でき、好ましい乾燥温度は不活性溶媒の蒸気圧、ゲル粒子の軟化温度、粒径などに影響されるが、好ましくは減圧下４０〜１３０℃である。
【００９１】
このようにして製造された粒子Ｃの粒径は、０．５〜１００μｍで真球状である。粒径のコントロールは、粒子Ｃの組成が同一の場合、合成釜の乳化型式（プロペラ式、錨型式、ホモジナイザー、螺旋帯式など）および撹拌力の大小に左右されるが、特に不活性溶媒中のポリイソシアネート、ポリオールおよび反応性ポリシロキサンの濃度および機能性成分などの濃度、ポリウレアコロイド溶液の種類および添加量に影響される。ポリイソシアネート、ポリオール、反応性ポリシロキサン、機能性成分などを乳化するための機械的撹拌や剪断力は乳化の初期段階で決定され、これが強力な程分散体の粒径が小さくなる。その後の撹拌および剪断力は大きくは影響しない。かえってその力が強すぎると分散体同士の凝集を促進することになり好ましくない。
【００９２】
また、本発明では、上記の粒子Ｃの製造にあたり、原料の少なくとも一部または全部に機能性成分など以外の各種添加剤を混合して、粒子Ｃの合成を行い種々の用途に適した粒子Ｃを得ることも可能である。
【００９３】
さらに、本発明においては、粒子Ｃを分散媒（重合媒体）から分離した状態において（乾燥粒子Ｃ）、通常の粒子の場合、粘着性が強く二次凝集してしまうが、該粒子Ｃは、凝集物がなくサラサラした粒子の状態として取り出されるのが特徴である。この作用は従来公知の有機系乳化剤や分散安定剤とは根本的に異なる作用である。
【００９４】
これらの粒子Ｃは、図２の電子顕微鏡写真（倍率５００倍）に示すように、ほぼ完全に真球状の粒子であり、図３の想像図に示す如く個々の粒子Ｃの表面にはポリウレアコロイド溶液から析出した粒子Ｂが付着或は被覆されておりかつ粒子Ｂが非粘着性と耐熱性に優れているため、該粒子Ｃを分散溶媒から単に除去するのみで極めて流動性に富んだ粒子となり、粒子化に当たっては従来技術における如き煩雑かつコスト高な粉砕工程や分級操作を何ら要しないなどの種々の利点を有している。
【実施例】
【００９５】
以下に合成例、実施例および比較例を挙げて本発明をさらに具体的に説明するが、本発明はこれに限定されるものではない。また、以下の文中の「部」は質量部、「％」は質量％を示す。
【００９６】
（ポリウレアコロイド溶液の作成）
［合成例１］
水酸基価１１９．５の２官能の油脂変性ポリオール（伊藤製油（株）製  ＵＲＩＣ  Ｙ−２０２）１００部中にグルコシルトレハロース２部とホワイトパール０．２部および黄酸化鉄０．１部を均一に分散させたものと、ｎ−オクタン１００部とを撹拌機付き合成釜に仕込み上記ポリオールを溶解した。撹拌しながら温度を５０℃に制御し、ＮＣＯ／ＯＨ＝２になるように予め用意したイソホロンジイソシアネート４７．３部を１時間かけて徐々に添加し、この条件で３時間反応を続け、さらに８０℃、３時間の反応を行い合成した。次にｎ−オクタンで濃度５０％に調整し、ＮＣＯ基を３．０％含有するプレポリマー溶液（ＰＰ−１）を得た。この物の分子量は１，３８３である。
【００９７】
上記のＰＰ−１の４０部を、ｎ−オクタン６０部を撹拌機付き合成釜に仕込み溶解した。撹拌しながら温度を７０℃に制御しながら、予め用意したイソホロンジアミンのｎ−オクタンの１０％溶液２４．３部を５時間掛けて徐々に添加し反応を完結して、（ポリアミン（ウレア結合部）／プレポリマー鎖）×１００＝１２．１５％のポリウレアコロイド溶液（固形分１８．０％）（Ｃ−１）を得た。この溶液は青い乳光色の安定な溶液であった。
【００９８】
［合成例２］
水酸基価１１９．５の２官能の油脂変性ポリオール（伊藤製油（株）製  ＵＲＩＣ  Ｙ−２０２）１００部中にビタミンＥ（トコフェロール）１部中とホワイトパール０．５部を均一に分散させたものと、ｎ−オクタン１００部とを撹拌機付き合成釜に仕込み上記ポリオールを溶解した。撹拌しながら温度を５０℃に制御し、ＮＣＯ／ＯＨ＝１．１になるように予め用意したイソホロンジイソシアネート２６．０部を１時間掛けて徐々に添加し、この条件で３時間反応を続け、さらに８０℃、４時間の反応を行い合成した。次にｎ−オクタンで濃度５０％に調整し、ＮＣＯ基を０．３６％含有するプレポリマー溶液（ＰＰ−２）を得た。この物の分子量は１１，８３４である。
【００９９】
上記のＰＰ−２の２０部とｎ−オクタン８０部とを撹拌機付き合成釜に仕込み上記プレポリマー溶解した。撹拌しながら温度を７０℃に制御しながら、予め用意したイソホロンジアミンのｎ−オクタンの１％溶液１４．４部を８時間掛けて徐々に添加し反応を完結して、（ポリアミン／プレポリマー鎖）×１００＝１．４４％のポリウレアコロイド溶液（固形分８．９％）（Ｃ−２）を得た。この溶液は青い乳光色の安定な溶液であった。
【０１００】
［合成例３］
水酸基価１５７．８の１官能の油脂変性ポリオール（伊藤製油（株）製  ＵＲＩＣ  Ｈ−３１）１００部中にヒアロン酸０．３部とシルバー調パール１．０部を均一に分散させたものを、撹拌機付き合成釜に仕込み、撹拌しながら温度を６０℃に制御し、予め用意したトリレンジイソシアネート４９．０部を１時間掛けて徐々に添加し、この条件で５時間の反応を行い合成した。次にｎ−ヘプタンで濃度６０％に調整し、ＮＣＯ基を４．７６％含有するプレポリマー溶液（ＰＰ−３）を得た。この物の分子量は５３０である。
【０１０１】
上記のＰＰ−３の１００部を撹拌機付き合成釜に仕込み、撹拌しながら温度を５０℃に制御し、予め用意したトリメチルヘキサメチレンジアミンのｎ−ヘプタンの１０％溶液８９．７部を５時間掛けて徐々に添加し反応を完結して、（ポリアミン／プレポリマー鎖）×１００＝１４．９５％のポリウレアコロイド溶液（固形分３６．４％）（Ｃ−３）を得た。この溶液は黄味の乳光色の安定な溶液であった。
【０１０２】
（ラクトン変性ポリシロキサンの製造）
［合成例４〜６］
攪拌機、温度計、窒素ガス導入管および還流冷却器を具備した反応器に、窒素ガスで置換した後、表１に記載したラクトンおよびシロキサンを所定の濃度まで投入し窒素気流下、１００℃にて均一になるまで攪拌した。続いて所定のテトラ−ｎ−ブチルチタネートを投入し、窒素気流下１８０℃の温度下で１０時間反応させた。反応の進行とともに反応物の粘度が上昇してくる。その後、１８０℃で５ｍｍＨｇの減圧下で１時間反応を続け、反応を完了させるとともに、原料のシロキサンに含まれていた非反応性シロキサンおよび未反応物を完全に除去した。得られたポリカプロラクトン変性ポリシロキサンの組成および性状を表１に示す。
【０１０３】
2008260722.tif 000026
【０１０４】
表１中のポリシロキサン（ａ）は下記の構造を有する。
2008260722.tif 000027
【０１０５】
2008260722.tif 000028
【０１０６】
2008260722.tif 000029
【０１０７】
（ポリウレタンゲル粒子の製造）
［実施例１］
平均分子量１，０００のポリブチレンアジペートジオール１６部中にビタミンＥ０．１部とビタミンＣ０．２部を均一に分散した分散液およびラクトン変性ポリシロキサン（合成例４）４部を６０℃で溶解し、さらに下記の構造式で示されるヘキサメチレンジイソシアネートのイソシアヌレートポリイソシアネート（旭化成工業（株）製  デュラネートＴＰＡ−１００、ＮＣＯ％＝２３．１）６．１６部を添加し均一に混合した。この物を予め１リットルのステンレス容器に準備した合成例１のポリウレアコロイド溶液（Ｃ−１）３．０部とｎ−オクタン２５部の混合液の中に徐々に加え、ホモジナイザーで１５分間乳化した。この乳化液は分散質の平均分散粒子径が５μｍで分離もなく安定な乳化液であった。
【０１０８】
2008260722.tif 000030
【０１０９】
次にこれを錨型撹拌機付き反応釜に仕込み、４００ｒｐｍの回転をさせながら温度を８０℃まで上げ、６時間の反応を終了しシロキサン変性ポリウレタンゲル粒子の溶液を得た。この溶液を１００Ｔｏｒｒで真空乾燥を行ってｎ−オクタンを分離しシロキサン変性ポリウレタンゲル粒子（１）を得た。このものは平均粒子径が５μｍの真球状の白色粉末状であった。
【０１１０】
［実施例２］
錨型撹拌機付反応釜に平均分子量２，０００のポリテトラメチレンアジペートジオール７０部中にコエンザイムＱ１０を０．３部を均一に分散した分散液および合成例５のラクトン変性ポリシロキサンを３０部仕込み、７０℃に加熱溶解して撹拌しながらジフェニルメタンジイソシアネート（ＭＤＩ）２０．９部を徐々に添加し、５時間の反応を行いＮＣＯ／ＯＨ＝２のプレポリマーを得た。このものにトリメチロールプロパン３．７部を添加混合した。
【０１１１】
この物の２５部を予め１リットルのステンレス容器に準備した合成例２のポリウレアコロイド溶液（Ｃ−２）１２部とｎ−ヘプタン５０部の混合液の中に徐々に加え、ホモジナイザーで２５分間乳化した。この乳化液は分散質の平均分散粒子径が８μｍで分離もなく安定な乳化液であった。次にこれを錨型撹拌機付き反応釜に仕込み、５００ｒｐｍの回転をさせながら温度を１００℃まで上げ、５時間の反応を終了しシロキサン変性ポリウレタンゲル粒子の溶液を得た。この溶液から実施例１と同様にしてシロキサン変性ポリウレタンゲル粒子（２）を得た。このものは平均粒子径が８μｍの真球状の白色粉末状であった。
【０１１２】
［実施例３］
５００ミリリットルのセパラブルフラスコに、合成例３のポリウレアコロイド溶液（Ｃ−３）１２部とイソオクタン１５０部とを仕込み混合した。次にこの液をホモミキサーで混合しながら予め５０℃に加温した平均分子量７８５の３官能のポリラクトンポリオール７０部中に白金ナノコロイド５部を均一に分散した分散液および合成例６のラクトン変性ポリシロキサンを３０部仕込み、徐々に添加して乳化させた。さらに下記の構造式で示されるヘキサメチレンジイソシアネートアダクトポリイソシアネート（旭化成工業（株）製  デュラネート２４Ａ−１００、ＮＣ０％＝２３．５）４８．６部を徐々に添加した。
【０１１３】
2008260722.tif 000031
【０１１４】
次にホモミキサーを回転しながら、温度を８０℃に上げ、３時間の反応後に反応触媒としてジブチル錫ジラウレート０．００５部を加え、さらに４時間の反応を行ない、シロキサン変性ポリウレタンゲル粒子の分散液を得た。この分散液から実施例１と同様にしてシロキサン変性ポリウレタンゲル粒子（３）を得た。このものは平均粒子径が３μｍの真球状の白色粉末状であった。
【０１１５】
［比較例１］
撹拌機および還流冷却器を具備した１，０００ミリリットルのセパラブルフラスコに、メチルメタクリレート５０部、エチルアクリレート３５部、プロピレングリコールジアクリレート５部、エチレングリコールジメタクリレート１０部およびベンゾイルパーオキサイド０．３部を仕込み、さらに、ポリビニルアルコール（ＧＨ−１７、日本合成化学工業社製）の５％水溶液３０部およびイオン交換水２５０部を添加し、ホモミキサーにて４，０００〜６，０００ｒｐｍで１０分間分散処理し分散液（１）を調製した。さらに分散液（１）を、窒素雰囲気下で撹拌しながら８０℃、５時間ラジカル重合した。得られたアクリレート系粒子分散液を脱水、洗浄、乾燥後、解砕、篩いを掛けアクリル粒子を得た。このものは平均粒子径が１０μｍの真球状の白色粉末状であった。
【０１１６】
［比較例２］
シリカ粒子としてサイリシア３５０（富士シリシア化学社製）平均粒子径３．９μｍのものを用いた。
【０１１７】
2008260722.tif 000032
【０１１８】
＜外観色調＞
各粒子を外観で確認した際の意匠性
○：意匠性が高い。
×：意匠性が低い。
【０１１９】
＜分散性＞
ディゾルバー攪拌機（１，０００ｒｐｍ）中のＩＰＡ（イソプロピルアルコール）１００ｇに各粒子を５ｇ添加し、２０秒後の分散性を確認した。
評価基準；
○：均一に分散していた。
△：一部凝集物があった。
×：分散しない。
【０１２０】
＜吸油量＞
ＪＩＳ−Ｋ５１０１に準じて測定した。
各粒子が化粧料に使用する油剤、防腐剤などを吸収すると、それらの効果を発揮できなくなるので、油剤などの例として亜麻仁油を使用してその吸収量を測定した。亜麻仁油の吸収性が低い方がよいとされる。オレイン酸は、人の皮脂成分の代替材料として測定した。オレイン酸の吸収性が高いほど人の皮脂を吸収するので良好とされる。化粧料に使用する油剤、防腐剤の吸収性が低く、かつ皮脂（オレイン酸）の吸収は必要とされる。
【０１２１】
＜分散安定性＞
１，３−ブタングリコール、揮発性シリコーン、ＩＰＡ１００ｇに対して、各粒子１０ｇを入れ、手攪拌で混合した際の分散安定性を確認した。
評価基準；
○：簡単に分散し３日間後、凝集・沈降もなく安定な溶液が保持できる。
△：簡単に分散するものの３日間後、一部に凝集・沈降が見られる。
×：分散しない。
【０１２２】
＜膨潤性＞
ＩＰＡ中に、各粒子を２４時間浸漬させた後、粒子径の増加率（％）を比較した。
【０１２３】
＜光学特性＞
試験片は、ニトロセルロース溶液に各粒子を濃度１０ｐｈｒに加えて塗料とし、塗布膜厚２０μｍでコーティングしたものの光学特性を測定した。全光線透過率は、数値が高いと透明感のある自然な肌を演出してよいとされる。また、拡散透過率は、適度な値（３０〜５０）が求められ、光の拡散効果で小じわ、しみなどを隠す作用がある。
【０１２４】
＜耐熱性＞
熱機械分析（ＴＭＡ、リガク（株））を用い、粒各子と同じ樹脂組成のシートを作製して荷重１０ｇ、昇温速度１０℃／ｍｉｎ．の条件にて針進入法で測定を行った。
【０１２５】
（実施例１〜３および比較例１、２の各粒子の化粧料応用）
＜クリーム処方＞
・各粒子                        １２．０部
・シリコーン系界面活性剤          １．０部
・スクワラン                    １２．０部
・揮発性シリコーンオイル        １２．０部
・１，３−ＢＧ                    ５．０部
・精製水                        ５８．０部
上記化粧処方にて化粧料評価を行った。評価方法および結果を下記表３に示す。
【０１２６】
2008260722.tif 000033
【０１２７】
＜柔軟性＞
適正量を手の甲に塗り、乾燥した状態で評価を行った。
○：ソフト性がある。
△：ソフト性が劣る。
×：ハード性が強い。
ソフト性が高いと人肌と近似した感覚であり評価される。
【０１２８】
＜伸展性（ローリング性）＞
適正量を手の甲に塗り、伸展性が良好であるか確認した。
○：伸展性がある。
△：伸展性が劣る。
×：伸展性が強い。
【０１２９】
＜毛穴隠し効果＞
適正量を手の甲に塗り、毛穴が隠れるか目視にて観察評価した。
○：毛穴隠し効果がある。
△：毛穴隠し効果が劣る。
×：毛穴隠し効果がない。
【０１３０】
＜機能性＞
１０人の女性にクリーム処方、リキッドファンデーション処方にて調製したサンプルを腕に塗布してもらい、５名以上が効果を確認した場合を効果ありとした。
【０１３１】
＜リキッドファンデーション処方＞
・各粒子                        １０．０部
・シリコーン系界面活性剤          １．５部
・揮発性シリコーンオイル        ２３．０部
・ジメチルシリコーン              ５．０部
・酸化チタン                      ９．０部
・弁柄                            ０．６部
・黄色酸化鉄                      ０．２部
・タルク                          ２．０部
・プロピルパラベン（防腐剤）      ０．５部
・１，３−ブタングリコール      １０．０部
・ビタミンＥ                      ０．２部
・精製水                        ３８．０部
上記化粧処方にて化粧料評価を行った。前記評価方法による結果を下記表４に示す。
【０１３２】
2008260722.tif 000034
【０１３３】
＜パウダーファンデーション処方＞
・各粒子                          ３．０部
・タルク                        ３５．０部
・セリサイト                    ２０．０部
・酸化チタン                      ９．０部
・弁柄                            ２．０部
・黄色酸化鉄                      ３．５部
・黒色酸化鉄                      ０．５部
・マイカ                        １５．０部
・スクワラン                      ６．０部
・ステアリルアルコール            ３．０部
・ミツロウ                        ３．０部
上記化粧処方にて化粧料評価を行った。前記評価方法による結果を下記表５に示す。
【０１３４】
2008260722.tif 000035
【産業上の利用可能性】
【０１３５】
本発明は下記の効果を奏する。
１．粒径がコントロールされ、機能性成分などを含む粒子Ｃを含む化粧料の提供が可能である。
２．得られた粒子Ｃは真球状であり、該粒子Ｃの表面にはポリウレアコロイド溶液から析出した粒子Ｂが均一に付着または被覆されているため、該微粒子は極めて流動性に優れ、取り扱いが容易であり、化粧料として種々の応用が可能である。
３．以上の効果から、本発明の粒子Ｃは、化粧料成分として有益である。
【図面の簡単な説明】
【０１３６】
【図１】本発明で使用するポリウレアコロイド溶液中の粒子Ｂの断面の想像図。
【図２】本発明で使用する粒子Ｃの写真。
【図３】本発明で使用する粒子Ｃの断面の想像図。
【符号の説明】
【０１３７】
１：溶媒和されているポリマー鎖（油脂セグメント）
２：非溶媒和部分のウレアドメイン
３：粒子Ａ
４：粒子Ｂ
【図１】
2008260722.tif 000036
【図３】
2008260722.tif 000037
【図２】
2008260722.tif 000038